(57)【要約】【課題】清涼化剤としてＬ−メンチルグリセリルエーテルを用いた場合であっても、基剤の粘着力を保持しつつ、不快な臭いの発生が抑制された貼付剤用基剤を提供すること。【解決手段】ゼラチン、ポリビニルアルコール、アクリル酸メチル・アクリル酸２−エチルヘキシル共重合体、及びＬ−メンチルグリセリルエーテルを含有する基剤の製造方法であって、  該基剤の全質量に対して、  前記ゼラチンの含有量が１．５〜６質量％であり、  前記ポリビニルアルコールの含有量が０．５〜８質量％であり、  前記アクリル酸メチル・アクリル酸２−エチルヘキシル共重合体の含有量が０．５〜１３質量％であるように、  ゼラチン、ポリビニルアルコール、アクリル酸メチル・アクリル酸２−エチルヘキシル共重合体、及びＬ−メンチルグリセリルエーテルを混合する、貼付剤用基剤の製造方法。【選択図】なし【特許請求の範囲】
【請求項１】
ゼラチン、ポリビニルアルコール、アクリル酸メチル・アクリル酸２−エチルヘキシル共重合体、及びＬ−メンチルグリセリルエーテルを含有する基剤の製造方法であって、
該基剤の全質量に対して、
前記ゼラチンの含有量が１．５〜６質量％であり、
前記ポリビニルアルコールの含有量が０．５〜８質量％であり、
前記アクリル酸メチル・アクリル酸２−エチルヘキシル共重合体の含有量が０．５〜１３質量％であるように、
ゼラチン、ポリビニルアルコール、アクリル酸メチル・アクリル酸２−エチルヘキシル共重合体、及びＬ−メンチルグリセリルエーテルを混合する、貼付剤用基剤の製造方法。
【請求項２】
ポリアクリル酸及びポリアクリル酸中和物からなる群から選択される少なくとも１種の粘着剤を更に混合する、請求項１に記載の貼付剤用基剤の製造方法。
【請求項３】
支持体上に、基剤と薬物とを含有する膏体層を備える貼付剤の製造方法であって、
請求項１又は２に記載の方法により前記基剤を調製し、該基剤と前記薬物とを含有する前記膏体層を形成し、該膏体層上に前記支持体を積層する、貼付剤の製造方法。
【請求項４】
前記基剤と前記薬物とを含有する膏体を調製し、該膏体を剥離ライナー上に展延することによって、前記膏体層を形成する、請求項３に記載の貼付剤の製造方法。
【発明の詳細な説明】
【技術分野】
【０００１】
本発明は、貼付剤用基剤の製造方法及びそれにより得られる基剤を用いる貼付剤の製造方法に関し、より詳しくは、ゼラチン及びポリビニルアルコールを含有する貼付剤用基剤の製造方法及びそれにより得られる基剤を用いる貼付剤の製造方法に関する。
【背景技術】
【０００２】
貼付剤用基剤には、基剤層の高い水分含量や優れた保形性及び凝集性を確保するために、ゼラチン、ポリアクリル酸、ポリアクリル酸塩、ポリビニルアルコール等の水溶性高分子が含まれている。また、このような貼付剤用基剤においては、冷却効果を発現させるために、Ｌ−メントール等の清涼化剤が含まれている（例えば、国際公開第２００６／０９０７８２号（特許文献１）及び国際公開第２０１５／０２５９３５号（特許文献２））。
【０００３】
しかしながら、従来の貼付剤用基剤においては、清涼化剤として用いられているＬ−メントールの強い刺激臭がまれに問題になる場合があり、Ｌ−メントールに代わる無臭の清涼化剤として、Ｌ−メンチルグリセリルエーテルが知られており、その誘導体も提案されている（例えば、特開平９−２１７０８３号公報（特許文献３））。
【先行技術文献】
【特許文献】
【０００４】
【特許文献１】国際公開第２００６／０９０７８２号
【特許文献２】国際公開第２０１５／０２５９３５号
【特許文献３】特開平９−２１７０８３号公報
【発明の概要】
【発明が解決しようとする課題】
【０００５】
しかしながら、従来の貼付剤用基剤において、清涼化剤をＬ−メントールからＬ−メンチルグリセリルエーテルに変更しても、未だ、不快な臭いが発生することを本発明者らは見出した。
【０００６】
本発明は、上記従来技術の有する課題に鑑みてなされたものであり、清涼化剤としてＬ−メンチルグリセリルエーテルを用いた場合であっても、基剤の粘着力を保持しつつ、不快な臭いの発生が抑制された貼付剤用基剤及びそれを用いた貼付剤を提供することを目的とする。
【課題を解決するための手段】
【０００７】
本発明者らは、上記目的を達成すべく鋭意研究を重ねた結果、清涼化剤としてＬ−メンチルグリセリルエーテルを含有する従来の貼付剤用基剤において、不快な臭いを発生する原因が基剤に含まれるゼラチン及びポリビニルアルコールであることを見出し、さらに、基剤にポリ（アクリル酸メチル／アクリル酸２−エチルヘキシル）共重合体を配合することによって、ゼラチン及びポリビニルアルコールから発生する不快な臭いが抑制されることを見出し、本発明を完成するに至った。
【０００８】
すなわち、本発明の貼付剤用基剤の製造方法は、ゼラチン、ポリビニルアルコール、アクリル酸メチル・アクリル酸２−エチルヘキシル共重合体、及びＬ−メンチルグリセリルエーテルを含有する基剤の製造方法であって、
該基剤の全質量に対して、
前記ゼラチンの含有量が１．５〜６質量％であり、
前記ポリビニルアルコールの含有量が０．５〜８質量％であり、
前記アクリル酸メチル・アクリル酸２−エチルヘキシル共重合体の含有量が０．５〜１３質量％であるように、
ゼラチン、ポリビニルアルコール、アクリル酸メチル・アクリル酸２−エチルヘキシル共重合体、及びＬ−メンチルグリセリルエーテルを混合する方法である。
【０００９】
このような本発明の貼付剤用基剤の製造方法においては、ポリアクリル酸及びポリアクリル酸中和物からなる群から選択される少なくとも１種の粘着剤を更に混合することが好ましい。
【００１０】
また、本発明の貼付剤の製造方法は、支持体上に、基剤と薬物とを含有する膏体層を備える貼付剤の製造方法であって、
前記本発明の貼付剤用基剤の製造方法により前記基剤を調製し、該基剤と前記薬物とを含有する前記膏体層を形成し、該膏体層上に前記支持体を積層する方法である。このような本発明の貼付剤の製造方法においては、前記基剤と前記薬物とを含有する膏体を調製し、該膏体を剥離ライナー上に展延することによって、前記膏体層を形成することが好ましい。
【発明の効果】
【００１１】
本発明によれば、清涼化剤としてＬ−メンチルグリセリルエーテルを用いた場合であっても、基剤の粘着力を保持しつつ、不快な臭いの発生が抑制された貼付剤用基剤及びそれを用いた貼付剤を提供することが可能となる。
【発明を実施するための形態】
【００１２】
以下、本発明をその好適な実施形態に即して詳細に説明する。
【００１３】
先ず、本発明の貼付剤用基剤の製造方法について説明する。本発明の貼付剤用基剤の製造方法は、ゼラチン、ポリビニルアルコール、アクリル酸メチル・アクリル酸２−エチルヘキシル共重合体、及びＬ−メンチルグリセリルエーテルを含有する基剤の製造方法であり、
該基剤の全質量に対して、
前記ゼラチンの含有量が１．５〜６質量％であり、
前記ポリビニルアルコールの含有量が０．５〜８質量％であり、
前記アクリル酸メチル・アクリル酸２−エチルヘキシル共重合体の含有量が０．５〜１３．０質量％であるように、
ゼラチン、ポリビニルアルコール、アクリル酸メチル・アクリル酸２−エチルヘキシル共重合体、及びＬ−メンチルグリセリルエーテルを混合する方法である。
【００１４】
本発明に用いられるゼラチンとしては、一般に貼付剤に用いられるものであれば、特に制限はない。本発明によって得られる貼付剤用基剤において、このゼラチンの含有量は、基剤の全質量に対して１．５〜６質量％である。ゼラチンの含有量が１．５質量％未満になると、基剤にアクリル酸メチル・アクリル酸２−エチルヘキシル共重合体を配合しなくても、ゼラチンに由来する不快な臭いは発生しない。このため、ゼラチンに由来する不快な臭いの発生を抑制するという目的で、アクリル酸メチル・アクリル酸２−エチルヘキシル共重合体を基剤に配合する場合には、ゼラチンの含有量が１．５質量％以上（好ましくは２質量％以上）の基剤を対象とする必要がある。他方、ゼラチンの含有量が６質量％を超えると、基剤の粘着力が低下する。また、基剤の粘着力を十分に確保するという観点から、ゼラチンの含有量の上限としては５質量％以下が好ましく、４質量％以下がより好ましい。
【００１５】
本発明に用いられるポリビニルアルコールとしては、一般に貼付剤に用いられるものであれば、特に制限はない。本発明によって得られる貼付剤用基剤において、このポリビニルアルコールの含有量は、基剤の全質量に対して０．５〜８質量％である。ポリビニルアルコールの含有量が０．５質量％未満になると、基剤にアクリル酸メチル・アクリル酸２−エチルヘキシル共重合体を配合しなくても、ポリビニルアルコールに由来する不快な臭いは発生しない。このため、ポリビニルアルコールに由来する不快な臭いの発生を抑制するという目的で、アクリル酸メチル・アクリル酸２−エチルヘキシル共重合体を基剤に配合する場合には、ポリビニルアルコールの含有量が０．５質量％以上（好ましくは１質量％以上）の基剤を対象とする必要がある。他方、ポリビニルアルコールの含有量が８質量％を超えると、基剤の粘着力が高くなりすぎ、剥離時の痛みを許容できない。また、剥離時の痛みを許容できる適度な粘着力を確保するという観点から、ポリビニルアルコールの含有量としては７．５質量％以下が好ましい。
【００１６】
本発明に用いられるアクリル酸メチル・アクリル酸２−エチルヘキシル共重合体は、アクリル酸メチルとアクリル酸２−エチルヘキシルとの共重合体である。このアクリル酸メチル・アクリル酸２−エチルヘキシル共重合体を配合することによって、ゼラチン及びポリビニルアルコールに由来する不快な臭いの発生を抑制することができる。本発明によって得られる貼付剤用基剤において、このようなアクリル酸メチル・アクリル酸２−エチルヘキシル共重合体の含有量は、基剤の全質量に対して０．５〜１３質量％である。アクリル酸メチル・アクリル酸２−エチルヘキシル共重合体の含有量が０．５質量％未満になると、ゼラチン及びポリビニルアルコールに由来する不快な臭いの発生を抑制することができない。他方、アクリル酸メチル・アクリル酸２−エチルヘキシル共重合体の含有量が１３質量％を超えると、アクリル酸メチル・アクリル酸２−エチルヘキシル共重合体自体の臭いが発生する。また、ゼラチン及びポリビニルアルコールに由来する不快な臭いやアクリル酸メチル・アクリル酸２−エチルヘキシル共重合体自体の臭いの発生を確実に抑制するという観点から、アクリル酸メチル・アクリル酸２−エチルヘキシル共重合体の含有量としては０．６〜１２質量％が好ましく、０．６〜１０質量％がより好ましい。
【００１７】
本発明において、前記アクリル酸メチル・アクリル酸２−エチルヘキシル共重合体は、貼付剤用基剤の製造時に、水に分散された水性エマルジョンの状態で配合されることが好ましい。この場合、アクリル酸メチル・アクリル酸２−エチルヘキシル共重合体のエマルジョンの固形分基準の含有量が本発明に用いられるアクリル酸メチル・アクリル酸２−エチルヘキシル共重合体の含有量となる。このようなアクリル酸メチル・アクリル酸２−エチルヘキシル共重合体の水性エマルジョンとしては、水及びアクリル酸メチル・アクリル酸２−エチルヘキシル共重合体のほか、界面活性剤及び／又は保護コロイド剤を更に含有するものであることが好ましく、前記界面活性剤及び／又は保護コロイド剤としては、ポリ（オキシエチレン）ノニルフェニルエーテルが好ましい。このため、本発明によって得られる貼付剤用基剤には、前記水性エマルジョンに由来する界面活性剤及び／又は保護コロイド剤が更に含まれていてもよい。前記界面活性剤及び／又は保護コロイド剤（好ましくは、ポリ（オキシエチレン）ノニルフェニルエーテル）を更に含有する場合、その合計含有量としては、基剤の全質量に対して０．０１〜０．５質量％が好ましい。
【００１８】
本発明によって得られる貼付剤用基剤においては、清涼化剤としてＬ−メンチルグリセリルエーテルが含まれている。このようなＬ−メンチルグリセリルエーテルとしては、一般に貼付剤に用いられるものであれば、特に制限はない。このＬ−メンチルグリセリルエーテルは、無臭であるため、本発明によって得られる貼付剤用基剤及びそれを用いた貼付剤からは、Ｌ−メントールのような刺激臭は発生しない。本発明によって得られる貼付剤用基剤において、このＬ−メンチルグリセリルエーテルの含有量としては、基剤の全質量に対して０．５〜７質量％が好ましい。
【００１９】
また、本発明によって得られる貼付剤用基剤においては、ポリアクリル酸及びポリアクリル酸中和物からなる群から選択される少なくとも１種の粘着剤を更に含有していることが好ましい。これにより、基剤の粘着力が向上する。
【００２０】
前記ポリアクリル酸としては一般に貼付剤に用いられるものであれば、特に制限はない。本発明によって得られる貼付剤用基剤において、このポリアクリル酸の含有量としては、基剤の全質量に対して１〜５質量％が好ましい。これにより、基剤の粘着力が向上するとともに、膏体層の成形性及び保形性が向上する傾向にあり、さらに、膏体層の硬度が高くなりにくく、皮膚への密着性が向上する傾向にある。
【００２１】
前記ポリアクリル酸中和物としては一般に貼付剤に用いられるものであれば特に制限はなく、例えば、ナトリウム塩、カリウム塩、カルシウム塩、アンモニウム塩等のポリアクリル酸塩が挙げられる。このようなポリアクリル酸中和物は、部分中和物であっても完全中和物であっても、これらの混合物であってもよいが、基剤の粘着力がより向上するという観点から、ポリアクリル酸の部分中和物が好ましい。このポリアクリル酸の部分中和物は、１つのポリマー鎖においてアクリル酸に由来する構造単位とアクリル酸塩に由来する構造単位とが任意の割合で存在しているものであり、１つのポリマー鎖中のカルボキシ基の２０モル％以上が中和されていることが好ましい。このポリアクリル酸中和物の含有量としては、基剤の全質量に対して１〜５質量％が好ましい。これにより、基剤の粘着力が向上するとともに、膏体層の成形性及び保形性が向上する傾向にある。
【００２２】
また、本発明によって得られる貼付剤がパップ剤である場合には、本発明によって得られる貼付剤用基剤には水（精製水）が含まれている。水の含有量としては、基剤の全質量に対して２０〜９５質量％が好ましく、２５〜９０質量％がより好ましい。これにより、ポリアクリル酸及びポリアクリル酸中和物による粘着力が十分に確保される。
【００２３】
さらに、本発明によって得られる貼付剤用基剤には、本発明の効果を損なわない範囲において、溶解補助剤、保湿剤、安定化剤、無機粉体、着色料、着香料、ｐＨ調整剤等の各種添加剤が含まれていてもよい。
【００２４】
次に、本発明の貼付剤の製造方法について説明する。本発明の貼付剤の製造方法は、支持体上に基剤と薬物とを含有する膏体層を備える貼付剤の製造方法であって、
前記本発明の貼付剤用基剤の製造方法により前記基剤を調製し、該基剤と前記薬物とを含有する前記膏体層を形成し、該膏体層上に前記支持体を積層する方法である。
【００２５】
前記支持体としては、一般に貼付剤に用いられるものであれば特に制限はなく、例えば、織布（編布等）、不織布、樹脂フィルム、発泡シート、紙が挙げられる。織布、不織布、樹脂フィルムの材質としては特に制限はないが、例えば、ポリエチレン、ポリプロピレン、ポリブチレン等のポリオレフィン；ポリエチレンテレフタレート等のポリエステル；レーヨン、ポリウレタン、及び綿が挙げられる。
【００２６】
本発明によって得られる貼付剤においては、前記支持体の少なくとも一方の面上に前記本発明の貼付剤用基剤の製造方法によって得られる基剤と薬物（薬理活性物質）とを含有する膏体層が形成されている。前記薬物としては一般に貼付剤に用いられるものであれば特に制限はなく、例えば、フェルビナク、フルルビプロフェン、ジクロフェナク、ジクロフェナクナトリウム、サリチル酸メチル、サリチル酸グリコール、インドメタシン、ケトプロフェン等の非ステロイド系抗炎症剤又はこれらのエステル、ジフェンヒドラミン等の抗ヒスタミン剤、アスピリン、アセトアミノフェン、イブプロフェン、ロキソプロフェンナトリウム等の鎮痛剤、リドカイン等の局所麻酔剤、塩化スキサメトニウム等の筋弛緩剤、クロトリマゾール等の抗真菌剤、クロニジン等の降圧剤、ニトログリセリン、硝酸イソソルビド等の血管拡張剤、ビタミンＡ、ビタミンＥ（トコフェロール）、トコフェロール酢酸エステル、ビタミンＫ、オクトチアミン、リボフラビン酪酸エステル等のビタミン類；プロスタグランジン類、スコポラミン、フェンタニル、トウガラシエキス、ノニル酸ワニリルアミドが挙げられる。
【００２７】
また、本発明によって得られる貼付剤においては、前記膏体層の前記支持体とは反対側の面に剥離ライナーを備えていてもよい。この剥離ライナーは膏体層を被覆して保護するものである。このような剥離ライナーとしては一般に貼付剤に用いられるものであれば特に制限はなく、例えば、ポリエステル（ポリエチレンテレフタレート、ポリブチレンテレフタレート、ポリエチレンナフタレート等）、ポリオレフィン（ポリエチレン、ポリプロピレン、ポリブチレン等）等の樹脂フィルム；紙等が挙げられる。
【００２８】
本発明の貼付剤の製造方法としては特に制限はなく、一般の貼付剤の製造方法を採用することができる。例えば、前記本発明の貼付剤用基剤の製造方法によって得られる基剤及び薬物を含有する膏体を調製し、この膏体を剥離ライナー上に均一に展延した後、支持体を積層することによって支持体上に前記膏体層を備える貼付剤が得られる。
【実施例】
【００２９】
以下、実施例及び比較例に基づいて本発明をより具体的に説明するが、本発明は以下の実施例に限定されるものではない。
【００３０】
（試験例１）
ゼラチン１〜５質量部を精製水９９〜９５質量部に添加して溶解し、総量１００質量部の試料溶液を調製した。この試料溶液について官能試験を行い、下記の判定基準に基づいて、０〜１００の間で臭いを評価した。この官能試験を被験者５人について行い、臭いスコアの平均値を求めた。その結果を表１に示す。
〔判定基準〕
１００：非常に不快に感じる。
７５：不快に感じる。
５０：感じるが不快ではない。
２５：わずかに感じる。
０：感じない。
【００３１】
（試験例２）
ゼラチンの代わりにポリビニルアルコール（ＰＶＡ）を用いた以外は試験例１と同様にして官能試験を被験者５人について行い、臭いスコアの平均値を求めた。その結果を表１に示す。
【００３２】
（試験例３）
ゼラチンの代わりにポリアクリル酸（ＰＡＡ）を用いた以外は試験例１と同様にして官能試験を被験者５人について行い、臭いスコアの平均値を求めた。その結果を表１に示す。
【００３３】
【表１】
2020023586.tif 000002
【００３４】
表１に示したように、ゼラチン及びポリビニルアルコールが臭いの原因物質であることがわかった。また、ゼラチン及びポリビニルアルコールの含有量がそれぞれ２質量％以上及び１質量％以上になると、不快に感じることがわかった。
【００３５】
（実施例１）
先ず、ゼラチン２質量部、ポリビニルアルコール（ＰＶＡ）１質量部、アクリル酸メチル・アクリル酸２−エチルヘキシル共重合体エマルジョン（日本カーバイド工業株式会社製「ニカゾールＴＳ−６２０」）０．６質量部（固形物基準）、Ｌ−メンチルグリセリルエーテル１質量部、ポリアクリル酸ナトリウム（ＰＡＮａ）１質量部、ケイ酸マグネシウム０．１質量部、及び精製水９４．３質量部を混合して攪拌し、基剤を調製した。
【００３６】
得られた基剤をパップ剤１枚（１４０ｍｍ×１００ｍｍ）当たり７ｇとなるように剥離ライナー上に均一に展延した。その上に、直ちに支持体を積層し、パップ剤を得た。
【００３７】
（実施例２〜１６）
ゼラチン、ポリビニルアルコール（ＰＶＡ）、アクリル酸メチル・アクリル酸２−エチルヘキシル共重合体エマルジョン、及び精製水の配合量を表２に示す配合量に変更した以外は実施例１と同様にして基剤を調製し、さらにパップ剤を作製した。
【００３８】
（比較例１）
アクリル酸メチル・アクリル酸２−エチルヘキシル共重合体エマルジョンの代わりにアミノアルキルメタクリレートコポリマーＥ（エボニック社製「オイドラギットＥＰＯ」）１２質量部を用いた以外は実施例４と同様にして基剤を調製し、さらにパップ剤を作製した。
【００３９】
（比較例２）
アクリル酸メチル・アクリル酸２−エチルヘキシル共重合体エマルジョンの代わりにメタクリル酸ブチル−メタクリル酸メチルコポリマー（エボニック社製「Ｐｌａｓｔｏｉｄ  Ｂ」）１２質量部を用いた以外は実施例４と同様にして基剤を調製し、さらにパップ剤を作製した。
【００４０】
（比較例３〜１３）
ゼラチン、ポリビニルアルコール（ＰＶＡ）、アクリル酸メチル・アクリル酸２−エチルヘキシル共重合体エマルジョン、及び精製水の配合量を表３に示す配合量に変更した以外は実施例１と同様にして基剤を調製し、さらにパップ剤を作製した。
【００４１】
【表２】
2020023586.tif 000003
【００４２】
【表３】
2020023586.tif 000004
【００４３】
＜粘着性試験＞
得られたパップ剤を２５ｍｍ×９０ｍｍの矩形に切り抜き、サインカーブからなる傾斜台下の水平な底部に配置し、剥離ライナーを除去して基剤層を露出させた。次いで、前記傾斜台の傾斜面に１７号鋼球（直径：１７／３２インチ）を転がし、前記基剤層表面上で鋼球が停止するまでの距離（停止距離）を測定した。この測定を３回繰り返し、その平均値（単位：ｍｍ）を算出した。その結果を表４〜表７に示す。なお、前記基剤層表面上で鋼球が停止しなかったものについては、「９０＜」と表記した。この停止距離が短いものほど、基剤層の粘着力が高いものであると判断され、停止距離が９０ｍｍ以下であれば粘着力は製剤として許容できる。ただし、停止距離が短くなりすぎると、粘着力が強くなりすぎ、剥離時の痛みを許容できないため、停止距離は２０ｍｍ以上であることが好ましい。
【００４４】
＜官能試験＞
得られたパップ剤について官能試験を行い、下記の判定基準に基づいて、０〜１００の間で臭いスコアとして評価した。この官能試験を被験者５人について行い、臭いスコアの平均値を求めた。その結果を表４〜表７に示す。なお、前記粘着性試験の結果が「９０＜」又は２０ｍｍ未満のものについては官能試験を実施しなかった。
〔判定基準〕
１００：非常に不快に感じる。
７５：不快に感じる。
５０：感じるが不快ではない。
２５：わずかに感じる。
０：感じない。
【００４５】
【表４】
2020023586.tif 000005
【００４６】
表４に示した結果から明らかなように、アクリル酸メチル・アクリル酸２−エチルヘキシル共重合体エマルジョン（実施例４）を用いることによって、ゼラチン及びＰＶＡに由来する製剤臭をマスキングできる（臭いスコア５０以下）ことが確認された。一方、アクリル酸メチル・アクリル酸２−エチルヘキシル共重合体エマルジョンの代わりにアミノアルキルメタクリレートコポリマーＥ（比較例１）又はメタクリル酸ブチル−メタクリル酸メチルコポリマー（比較例２）を用いた場合には、製剤臭をマスキングすることができなかった（臭いスコア５０超過）。
【００４７】
【表５】
2020023586.tif 000006
【００４８】
表５に示した結果から明らかなように、アクリル酸メチル・アクリル酸２−エチルヘキシル共重合体エマルジョンの含有量（固形物基準）を基剤の全質量に対して０．５〜１３．０質量％の範囲内（実施例１〜４、６〜１０及び１２〜１６）とすることによって、ゼラチン及びＰＶＡに由来する製剤臭をマスキングでき（臭いスコア５０以下）、また、製剤として許容できる粘着力（停止距離２０〜９０ｍｍ）が得られることが確認された。一方、アクリル酸メチル・アクリル酸２−エチルヘキシル共重合体エマルジョンの含有量（固形物基準）が０．５質量％未満（比較例３、５及び１０）になると、製剤臭をマスキングすることができなかった（臭いスコア５０超過）。また、アクリル酸メチル・アクリル酸２−エチルヘキシル共重合体エマルジョンの含有量（固形物基準）が１５．０質量％（比較例４）になると、アクリル酸メチル・アクリル酸２−エチルヘキシル共重合体自体の臭いが発生する（臭いスコア５０超過）ことがわかった。
【００４９】
【表６】
2020023586.tif 000007
【００５０】
表６に示した結果から明らかなように、アクリル酸メチル・アクリル酸２−エチルヘキシル共重合体エマルジョンの含有量（固形物基準）が０．５〜１３．０質量％の基剤においては、ゼラチンの含有量を基剤の全質量に対して１．５〜６質量％の範囲内（実施例１〜４、１１及び１３〜１６）とすることによって、ゼラチンに由来する製剤臭をマスキングでき（臭いスコア５０以下）、また、製剤として許容できる粘着力（停止距離２０〜９０ｍｍ）が得られることが確認された。一方、ゼラチンの含有量が７．５質量％（比較例１１〜１４）になると、粘着力が弱く（停止距離９０ｍｍ超過）、製剤として許容できないものであった。
【００５１】
【表７】
2020023586.tif 000008
【００５２】
表７に示した結果から明らかなように、アクリル酸メチル・アクリル酸２−エチルヘキシル共重合体エマルジョンの含有量（固形物基準）が０．５〜１３．０質量％の基剤においては、ポリビニルアルコール（ＰＶＡ）の含有量を基剤の全質量に対して０．５〜８質量％の範囲内（実施例１〜５及び７〜１０）とすることによって、ＰＶＡに由来する製剤臭をマスキングでき（臭いスコア５０以下）、また、製剤として許容できる粘着力（停止距離２０〜９０ｍｍ）が得られることが確認された。一方、ＰＶＡの含有量が１０質量％（比較例６〜９）になると、剥離時の痛みを許容できなくなるほど、粘着力が強いものであった（停止距離２０ｍｍ未満）。
【００５３】
（実施例１７）
先ず、ゼラチン２質量部、ポリビニルアルコール（ＰＶＡ）５質量部、アクリル酸メチル・アクリル酸２−エチルヘキシル共重合体エマルジョン（日本カーバイド工業株式会社製「ニカゾールＴＳ−６２０」）１０質量部（固形物基準）、Ｌ−メンチルグリセリルエーテル１質量部、ポリアクリル酸ナトリウム（ＰＡＮａ）１質量部、ケイ酸マグネシウム０．１質量部、サリチル酸グリコール２質量部、トコフェロール酢酸エステル１質量部、モノステアリン酸ポリエチレングリコール１質量部、及び精製水７６．９質量部を混合して攪拌し、基剤と薬物とを含有する膏体を調製した。
【００５４】
得られた膏体をパップ剤１枚（１４０ｍｍ×１００ｍｍ）当たり７ｇとなるように剥離ライナー上に均一に展延した。その上に、直ちに支持体を積層し、パップ剤を得た。このパップ剤について前記粘着性試験及び前記官能試験を行なった。その結果を表８に示す。
【００５５】
【表８】
2020023586.tif 000009
【００５６】
表８に示した結果から明らかなように、清涼化剤としてＬ−メンチルグリセリルエーテルを用いたパップ剤に薬物が含まれる場合（すなわち、基剤と薬物とを含有する膏体層を備えるパップ剤）であっても、膏体層にポリ（アクリル酸メチル／アクリル酸２−エチルヘキシル）共重合体を配合することによって、膏体層の粘着力を保持しつつ、ゼラチン及びポリビニルアルコールから発生する不快な臭いが抑制されることが確認された。
【産業上の利用可能性】
【００５７】
以上説明したように、本発明によれば、清涼化剤としてＬ−メンチルグリセリルエーテルを用いた場合であっても、基剤の粘着力を保持しつつ、不快な臭いの発生が抑制された貼付剤用基剤を提供することが可能となる。
【００５８】
したがって、本発明によって得られる貼付剤は、このような基剤を用いて膏体層が形成されているため、刺激臭や製剤臭等の不快な臭いを感じることなく、長時間使用することができる点で有用である。